(57)【要約】【課題】結晶化時間を短縮化することができる透明導電性薄膜を有する透明導電性フィルムを提供すること。【解決手段】透明なフィルム基材の少なくとも一方の面に、少なくとも２層の透明導電性薄膜からなる透明導電性薄膜積層体を有する透明導電性フィルムであって、前記透明導電性薄膜は、いずれも、酸化インジウムまたは４価金属元素の酸化物を含有するインジウム系複合酸化物の結晶質膜であり、前記透明導電性薄膜積層体の表面の側に、酸化インジウムまたは４価金属元素の酸化物の割合が０を超え６重量％以下の第一の透明導電性薄膜（２１）を有し、前記透明導電性薄膜積層体の表面の側から第一の透明導電性薄膜に次いで、前記第一の透明導電性薄膜（２１）よりも、４価金属元素の酸化物の割合が大きい第二の透明導電性薄膜（２２）を有する。【選択図】図１
2012114070.tif 000002
【特許請求の範囲】
【請求項１】
透明なフィルム基材の少なくとも一方の面に、少なくとも２層の透明導電性薄膜からなる透明導電性薄膜積層体を有する透明導電性フィルムであって、
前記透明導電性薄膜積層体の透明導電性薄膜は、いずれも、酸化インジウムまたは４価金属元素の酸化物を含有するインジウム系複合酸化物の結晶質膜であり、
前記透明導電性薄膜積層体の表面の側に、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物の第一の透明導電性薄膜を有し、
前記透明導電性薄膜積層体の表面の側から第一の透明導電性薄膜に次いで、前記第一の透明導電性薄膜よりも、前記４価金属元素の酸化物の割合が大きいインジウム系複合酸化物の第二の透明導電性薄膜を有することを特徴とする透明導電性フィルム。
【請求項２】
前記第一の透明導電性薄膜の酸化インジウムまたはインジウム系複合酸化物における４価金属元素の酸化物の割合と、前記第二の透明導電性薄膜のインジウム系複合酸化物における４価金属元素の酸化物の割合との差が、３重量％以上であることを特徴とする請求項１記載の透明導電性フィルム。
【請求項３】
前記第二の透明導電性薄膜のインジウム系複合酸化物における４価金属元素の酸化物の割合が３〜３５重量％であることを特徴とする請求項１または２記載の透明導電性フィルム。
【請求項４】
前記第一の透明導電性薄膜の厚みが、前記第二の透明導電性薄膜の厚みよりも小さいことを特徴とする請求項１〜３のいずれかに記載の透明導電性フィルム。
【請求項５】
前記第一の透明導電性薄膜の厚みと前記第二の透明導電性薄膜の厚みの差が１ｎｍ以上であることを特徴とする請求項４記載の透明導電性フィルム。
【請求項６】
前記第一の透明導電性薄膜の厚みが１〜１７ｎｍであり、
前記第二の透明導電性薄膜の厚みが９〜３４ｎｍであることを特徴とする請求項１〜５のいずれかに記載の透明導電性フィルム。
【請求項７】
前記透明なフィルム基材から少なくとも第１層目に、前記第一の透明導電性薄膜および前記第二の透明導電性薄膜とは別の第三の透明導電性薄膜を有することを特徴とする請求項１〜６のいずれかに記載の透明導電性フィルム。
【請求項８】
前記第三の透明導電性薄膜は、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物であることを特徴とする請求項７記載の透明導電性フィルム。
【請求項９】
前記透明導電性薄膜積層体の全体の厚みが、３５ｎｍ以下であることを特徴とする請求項１〜８のいずれかに記載の透明導電性フィルム。
【請求項１０】
前記透明導電性薄膜積層体の全体の厚みに対する、前記第一の透明導電性薄膜の厚みの割合が１〜４５％であることを特徴とする請求項１〜９のいずれかに記載の透明導電性フィルム。
【請求項１１】
インジウム系複合酸化物がインジウム・スズ複合酸化物であり、４価金属元素の酸化物がスズ酸化物であることを特徴とする請求項１〜１０のいずれかに記載の透明導電性フィルム。
【請求項１２】
前記透明導電性薄膜積層体は、フィルム基材の側からアンダーコート層を介して設けられていることを特徴とする請求項１〜１１のいずれかに記載の透明導電性フィルム。
【請求項１３】
請求項１〜１２のいずれかに記載の透明導電性フィルムの製造する方法であって、
透明なフィルム基材の少なくとも一方の面に、少なくとも２層の透明導電性薄膜からなる透明導電性薄膜積層体を有する透明導電性フィルムであって、
前記透明導電性薄膜積層体の透明導電性薄膜は、いずれも、酸化インジウムまたは４価金属元素の酸化物を含有するインジウム系複合酸化物の非晶質膜であり、
前記透明導電性薄膜積層体の表面の側に、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物の第一の透明導電性薄膜を有し、
前記透明導電性薄膜積層体の表面の側から第一の透明導電性薄膜に次いで、前記第一の透明導電性薄膜よりも、前記４価金属元素の酸化物の割合が大きいインジウム系複合酸化物の第二の透明導電性薄膜を有する透明導電性フィルムに、
加熱処理を施して、前記透明導電性フィルムにおける少なくとも２層の透明導電性薄膜を結晶化することを特徴とする透明導電性フィルムの製造方法。
【請求項１４】
請求項１〜１２のいずれかに記載の透明導電性フィルムを備えたことを特徴とするタッチパネル。
【発明の詳細な説明】
【技術分野】
【０００１】
本発明は、可視光線領域に於いて透明性を有し、かつフィルム基材上に少なくとも２層の透明導電性薄膜からなる透明導電性薄膜積層体を有する透明導電性フィルム及びそれを備えたタッチパネルに関する。本発明の透明導電性フィルムは、液晶ディスプレイ、エレクトロルミネッセンスディスプレイなどのディスプレイ方式やタッチパネルなどに於ける透明電極のほか、透明物品の帯電防止や電磁波遮断などのために用いられる。タッチパネルには、位置検出の方法により光学方式、超音波方式、静電容量方式、抵抗膜方式などがある。本発明の透明導電性フィルムは、静電容量方式、特に、投影型静電容量方式タッチパネルへの適用が好適である。
【背景技術】
【０００２】
従来、透明導電性フィルムとしては、ガラス上に酸化インジウムにより透明導電性薄膜を形成した、いわゆる導電性ガラスがよく知られているが、基材がガラスであるために可撓性、加工性に劣り、用途によっては使用できない場合がある。
【０００３】
このため、近年では、可撓性、加工性に加えて、耐衝撃性に優れ、軽量である等の利点から、ポリエチレンテレフタレートフィルムをはじめとする各種のプラスチックフィルムを基材として、酸化インジウムにより透明導電性薄膜を形成した透明導電性フィルムが使用されている。
【０００４】
また上記の透明導電性薄膜は、低抵抗、高透過率、高耐久性などの要求に応えるため、前記透明導電性薄膜は結晶化させて用いる場合が多い。その結晶化手段としては、フィルム基材に非晶質の透明導電性薄膜を形成した後に、加熱等により、非晶質の透明導電性薄膜を結晶化させる方法が一般的である。しかし、このような透明導電性フィルムは、フィルム基材の耐熱性にもよるが、通常は、結晶化に際して２００℃以上に基材を加熱することは困難である。このため、透明導電性薄膜をガラス上に形成して高温加熱により結晶化させる場合よりも、フィルム基材を用いた透明導電性フィルムでは、透明導電性薄膜の結晶化に必要な時間が長いという問題があった。
【０００５】
上記結晶化時間の問題とともに、高温高湿下での信頼性を満足させるために、フィルム基材上に２層構造の透明導電性薄膜を設けることが提案されている。例えば、フィルム基材側から酸化スズの割合の小さいインジウム・スズ複合酸化物による薄膜と、この上に酸化スズの割合の大きいインジウム・スズ複合酸化物による薄膜を設けることが提案されている（特許文献１）。
【先行技術文献】
【特許文献】
【０００６】
【特許文献１】特開２００６−２４４７７１号公報
【発明の概要】
【発明が解決しようとする課題】
【０００７】
特許文献１によれば、透明導電性薄膜を１層形成した場合に比べて結晶化時間はある程度は短縮される。しかし、透明導電性薄膜の結晶化時間は、さらなる短縮化が望まれている。
【０００８】
上記のとおり、透明導電性フィルムは、タッチパネルやディスプレイの透明電極として使用される。タッチパネルとしては、マルチタッチ入力やジェスチャー入力が可能であり、スマートフォンへ搭載されることなどから、投影型静電容量方式のタッチパネルが急速に普及している。この投影型静電容量方式タッチパネルでは、透明導電性薄膜にパターニング処理が施された一対の透明導電性フィルムが対向配置されており、透明導電性フィルムに電流を流し、上下の透明導電性薄膜間の静電容量（あるいは、電圧の振幅や周波数等）を計測するような構造となっている。投影型静電容量方式タッチパネルでは、上側の透明導電性フィルムに指等を接近させると、上下の透明導電性薄膜間の静電容量が変化することにより、その接近部分の位置が検知される。投影型静電容量方式タッチパネルでは、センサの感度・分解能が向上する観点から、低抵抗（例えば、表面抵抗が１５０Ω／□程度)の透明導電性薄膜を用いることが望まれている。即ち、比抵抗の低下が望まれている。しかし、フィルム基材を用いた透明導電性フィルムでは、基材としてガラスを用いたものよりも透明導電性薄膜の結晶化のための加熱温度の上限値が低いため、透明導電性フィルムにおける結晶化した透明導電性薄膜の比抵抗は、基材としてガラスを用いたものよりも高くなるという問題があった。上記特許文献１では、結晶化時間の短縮に加えて、高温高湿下での信頼性を改善できることが開示されているが、特許文献１では、透明導電性薄膜の比抵抗を低下することはできなかった。
【０００９】
本発明は、結晶化時間を短縮化することができる、結晶質膜からなる透明導電性薄膜を有する透明導電性フィルムを提供することを目的とする。
【００１０】
また、本発明は、結晶化時間を短縮化することができ、かつ比抵抗を低下することができる結晶質膜からなる透明導電性薄膜を有する透明導電性フィルムを提供することを目的とする。
【００１１】
さらに、本発明は、前記透明導電性フィルムを用いたタッチパネルを提供することを目的とする。
【課題を解決するための手段】
【００１２】
本願発明者等は、前記従来の問題点を解決すべく、下記透明導電性フィルム等により上記目的を達成できることを見出して、本発明を完成させるに至った。
【００１３】
即ち、本発明は、
透明なフィルム基材の少なくとも一方の面に、少なくとも２層の透明導電性薄膜からなる透明導電性薄膜積層体を有する透明導電性フィルムであって、
前記透明導電性薄膜積層体の透明導電性薄膜は、いずれも、酸化インジウムまたは４価金属元素の酸化物を含有するインジウム系複合酸化物の結晶質膜であり、
前記透明導電性薄膜積層体の表面の側に、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物の第一の透明導電性薄膜を有し、
前記透明導電性薄膜積層体の表面の側から第一の透明導電性薄膜に次いで、前記第一の透明導電性薄膜よりも、前記４価金属元素の酸化物の割合が大きいインジウム系複合酸化物の第二の透明導電性薄膜を有することを特徴とする透明導電性フィルム、に関する。
【００１４】
前記透明導電性フィルムにおいて、前記第一の透明導電性薄膜の酸化インジウムまたはインジウム系複合酸化物における４価金属元素の酸化物の割合と、前記第二の透明導電性薄膜のインジウム系複合酸化物における４価金属元素の酸化物の割合との差が、３重量％以上であることが好ましい。
【００１５】
前記透明導電性フィルムにおいて前記第二の透明導電性薄膜のインジウム系複合酸化物における４価金属元素の酸化物の割合が３〜３５重量％であることが好ましい。
【００１６】
前記透明導電性フィルムにおいて、前記第一の透明導電性薄膜の厚みが、前記第二の透明導電性薄膜の厚みよりも小さいことが好ましい。前記第一の透明導電性薄膜の厚みと前記第二の透明導電性薄膜の厚みの差は１ｎｍ以上であることが好ましい。
【００１７】
前記透明導電性フィルムにおいて、前記第一の透明導電性薄膜の厚みが１〜１７ｎｍであり、前記第二の透明導電性薄膜の厚みが９〜３４ｎｍであることが好ましい。
【００１８】
前記透明導電性フィルムにおいて、前記透明なフィルム基材から少なくとも第１層目に、前記第一の透明導電性薄膜および前記第二の透明導電性薄膜とは別の第三の透明導電性薄膜を有することができる。前記第三の透明導電性薄膜としては、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物が好適である。
【００１９】
前記透明導電性フィルムにおいて、前記透明導電性薄膜積層体の全体の厚みが、３５ｎｍ以下であることが好ましい。
【００２０】
前記透明導電性フィルムにおいて、前記透明導電性薄膜積層体の全体の厚みに対する、前記第一の透明導電性薄膜の厚みの割合が１〜４５％であることが好ましい。
【００２１】
前記透明導電性フィルムにおいて、インジウム系複合酸化物としてはインジウム・スズ複合酸化物、４価金属元素の酸化物としてはスズ酸化物を用いることができる。
【００２２】
前記透明導電性フィルムにおいて、前記透明導電性薄膜積層体は、フィルム基材の側からアンダーコート層を介して設けることができる。
【００２３】
また、本発明は、前記透明導電性フィルムを製造する方法であって、
透明なフィルム基材の少なくとも一方の面に、少なくとも２層の透明導電性薄膜からなる透明導電性薄膜積層体を有する透明導電性フィルムであって、
前記透明導電性薄膜積層体の透明導電性薄膜は、いずれも、酸化インジウムまたは４価金属元素の酸化物を含有するインジウム系複合酸化物の非晶質膜であり、
前記透明導電性薄膜積層体の表面の側に、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物の第一の透明導電性薄膜を有し、
前記透明導電性薄膜積層体の表面の側から第一の透明導電性薄膜に次いで、前記第一の透明導電性薄膜よりも、前記４価金属元素の酸化物の割合が大きいインジウム系複合酸化物の第二の透明導電性薄膜を有する透明導電性フィルムに、
加熱処理を施して、前記透明導電性フィルムにおける少なくとも２層の透明導電性薄膜を結晶化することにより得ることができる。
【００２４】
また本発明は、前記透明導電性フィルムを備えたことを特徴とするタッチパネル、に関する。
【発明の効果】
【００２５】
上記特許文献１等に示されるように、２層構造の透明導電性薄膜では、従来、フィルム基材側から酸化スズの割合の小さいインジウム・スズ複合酸化物による薄膜、次いで酸化スズの割合の大きいインジウム・スズ複合酸化物による薄膜が設けられており、かかる２層構造の透明導電性薄膜によって、１層の透明導電性薄膜に比して結晶化時間をある程度は短縮できる。一方、本発明では、従来とは逆に、積層した透明導電性薄膜では、表面の側から、酸化インジウムまたは４価金属元素の酸化物（例えば、酸化スズ）の割合の小さいインジウム系複合酸化物（例えば、インジウム・スズ複合酸化物）による薄膜、次いで４価金属元素の酸化物の割合の大きいインジウム系複合酸化物による薄膜を設けることで、上記従来の２層構造の構成に比べて、結晶化時間をより短縮化している。
【００２６】
通常、透明導電性薄膜にはインジウム系複合酸化物が用いられる。酸化インジウムに４価金属元素の酸化物を含有させることにより、加熱などによって酸化インジウムの結晶を形成する際に、３価のインジウムと４価の金属元素との間で置換が起こり、結晶質膜において、余った電子がキャリアになることを利用するためである。従って、インジウム系複合酸化物において、４価金属元素の酸化物の含有量を増加させた場合には、電流を運ぶキャリアが増加するため比抵抗が低下する。
【００２７】
一方、酸化インジウムの結晶化にとって、４価金属元素の酸化物の含有量の増加は結晶化を阻害する不純物を増加させることになるため、同じ加熱温度における結晶化では、４価金属元素の酸化物の含有量が多いほど結晶化時間は長くなる。また酸化インジウムの結晶化は、より低エネルギーで結晶核を形成できれば、結晶化時間が短縮すると考えられる。即ち、前記結晶化において、結晶核の形成に必要なエネルギーの確保が律速になると考えられる。
【００２８】
またフィルム基材上に形成された酸化インジウムの薄膜は、フィルム基材からの発生ガスの影響を受けるため、フィルム基材から遠い位置（最表面側）に形成された薄膜ほど欠陥が少なく結晶化し易いと推定される。
【００２９】
以上から、本発明では、複数層の透明導電性薄膜の形成にあたり、４価金属元素の酸化物の割合の大きいインジウム系複合酸化物による薄膜に、酸化インジウムまたは４価金属元素の酸化物の割合の小さいインジウム系複合酸化物による薄膜を形成することで、表面側で、４価金属元素等の不純物の割合が少なく、結晶化しやすい薄膜を位置させており、かかる構造を採用することにより、非晶質の透明導電性薄膜の結晶化時間を短縮化できたものと推定される。
【００３０】
以上のように、本発明の結晶化時間の短縮による効果は、複数の透明導電性薄膜を有する透明導電性フィルムにおいて、結晶化し易い位置に結晶化し易い透明導電性薄膜を配置することで、結晶化しにくい非晶質の透明導電性薄膜の結晶成長を促すことで、発現していると考えられる。
【００３１】
上記のように、透明導電性薄膜に係る酸化インジウムに含有させる４価金属元素の酸化物の割合を増加させた場合には、電流を運ぶキャリアが増加するため比抵抗が低下する。このため、結晶化時間の短縮のために４価金属元素の酸化物の割合を低下させることと、比抵抗を低下させることとは二律背反するため両立することは困難と考えられていたが、本発明では、結晶化時間の短縮と比抵抗の低下を両立することができる。本発明の透明導電性フィルムでは、複数層の透明導電性薄膜における表面側の透明導電性薄膜では、酸化インジウムまたは４価金属元素の酸化物の含有量が小さいインジウム系複合酸化物を用いている。このように、表面側の透明導電性薄膜では、４価金属元素の酸化物を含有せず、またはその含有量が小さいために、却って、結晶化の促進によって４価金属元素の置換率が向上して、比抵抗を低下することができたものと推察される。
【図面の簡単な説明】
【００３２】
【図１】本発明の実施の一形態に係る透明導電性フィルムを示す断面模式図である。
【図２】本発明の実施の一形態に係る透明導電性フィルムを示す断面模式図である。
【図３】本発明の実施の一形態に係る透明導電性フィルムを示す断面模式図である。
【図４】本発明の実施の一形態に係る透明導電性フィルムを示す断面模式図である。
【図５】本発明の実施の一形態に係る透明導電性フィルムを用いた、投影型静電容量方式タッチパネルのセンサ部の一例を示す断面模式図である。
【図６】本発明の実施の一形態に係る透明導電性フィルムを用いた、投影型静電容量方式タッチパネルのセンサ部の一例を示す断面模式図である。
【図７】本発明の実施の一形態に係る透明導電性フィルムを用いた積層体を示す断面模式図である。
【図８】本発明の実施の一形態に係る透明導電性フィルムを用いた、抵抗膜方式タッチパネルの一例を示す断面模式図である。
【発明を実施するための形態】
【００３３】
本発明の実施の形態について、図を参照しながら以下に説明する。但し、説明に不要な部分は省略し、また説明を容易にする為に拡大又は縮小等して図示した部分がある。
【００３４】
図１乃至図３は、本実施の形態に係る透明導電性フィルム（Ａ）の一例を示す断面模式図であり、いずれの透明導電性フィルム（Ａ）も、透明なフィルム基材（１）の一方の面に、少なくも２層の透明導電性薄膜からなる透明導電性薄膜積層体（２）が形成されている。透明導電性薄膜は、いずれも酸化インジウムまたは４価金属元素の酸化物を含有するインジウム系複合酸化物である。なお、透明導電性薄膜積層体（２）は、少なくとも２層の透明導電性薄膜を有するものであり、３層以上の透明導電性薄膜を有することができる。なお、図１乃至図３では、透明なフィルム基材（１）の一方の面にのみ、透明導電性薄膜積層体（２）が設けられているが、フィルム基材（１）の他の面においても透明導電性薄膜を設けることができる。他の面においても透明導電性薄膜は、１層であってもよく、２層以上であってもよく、２層以上の透明導電性薄膜は透明導電性薄膜積層体（２）と同様の構成にすることができる。
【００３５】
図１の透明導電性フィルム（Ａ）は、透明導電性薄膜積層体（２）が２層の透明導電性薄膜を有する場合であり、透明導電性薄膜積層体（２）の最表面から第１層目が、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物の第一の透明導電性薄膜（２１）であり、最表面から第２層目が、前記第一の透明導電性薄膜（２１）よりも、４価金属元素の酸化物の割合が大きいインジウム系複合酸化物の第二の透明導電性薄膜（２２）である。
【００３６】
図２の透明導電性フィルム（Ａ）は、透明導電性薄膜積層体（２）が３層の透明導電性薄膜を有する場合であり、透明導電性薄膜積層体（２）の最表面から第１層目に第一の透明導電性薄膜（２１）、第２層目に第二の透明導電性薄膜（２２）を有し、第３層目に第三の透明導電性薄膜（２３）を有する場合である。図２は、図１よりも第三の透明導電性薄膜（２３）が１層多い場合である。第三の透明導電性薄膜（２３）は、透明なフィルム基材（１）から第１層目に該当する。
【００３７】
また、図３では、図１において、透明導電性薄膜積層体（２）が、フィルム基材（１）の側からアンダーコート層（３）を介して設けられている場合である。なお、図２の態様においても、図３と同様のアンダーコート層（３）を設けることができる。
【００３８】
図４は、図１の透明導電性フィルム（Ａ）が、フィルム基材（１）の一方の面において透明導電性薄膜積層体（２）を有し、他方の面に透明な粘着剤層（４）を有する構造になっている場合である。なお、図４では、図１の透明導電性フィルム（Ａ）を適用して透明導電性薄膜積層体を形成した場合を示しているが、図２乃至図３、またはこれらを組み合わせた透明導電性フィルム（Ａ）を適用することができる。
【００３９】
図５、図６は、透明導電性フィルム（Ａ）を用いた、投影型静電容量方式タッチパネルのセンサ部の一例を示す断面模式図である。図５、図６では、図１に示す透明導電性フィルム（Ａ）を用いた場合が例示されているが図２、図３、またはこれらを組み合わせた透明導電性フィルム（Ａ）を適用することができる。図５、図６では、図１に示す透明導電性フィルム（Ａ）が、粘着剤層（４）を介して対向配置された構造である。図５では、透明導電性フィルム（Ａ）のフィルム基材（１）同士が粘着剤層（４）を介して貼り合わされている。図６では、一方の、透明導電性フィルム（Ａ）のフィルム基材（１）に他方の透明導電性フィルム（Ａ）の透明導電性薄膜積層体（２）を介して貼り合わされている。図５、図６において、透明導電性薄膜積層体（２）（透明導電性薄膜（２１）及び（２２））はパターニング処理が施されている。図５、図６において、透明導電性フィルム（Ａ）の配置は上下いずれの方向に構成されても構わない。図６、図７に示すタッチパネルのセンサ部分は、透明導電性薄膜積層体（２）に指等を近づけたとき、上側と下側の静電容量の値が変化し、それに起因する電気信号変化を計測することでｏｎ状態となり、指等を離した時に元のｏｆｆ状態に戻る、透明スイッチ基体として機能する。
【００４０】
図７では、図４に示す、透明導電性フィルム（Ａ）に設けた粘着剤層（４）に、透明な基体フィルム（５）が１層積層されている場合である。透明な基体フィルム（５）は、粘着剤層（４）を介して２層以上積層されていてもよい。また、図７では、基体フィルム（５）の外表面にハードコート層（樹脂層）６が設けられている場合である。なお、図７では、図１の透明導電性フィルム（Ａ）を適用して透明導電性薄膜積層体を形成した場合を示しているが、図２、図３、またはこれらを組み合わせた透明導電性フィルム（Ａ）を適用することができる。図７の透明導電性フィルム（Ａ）を有する積層体は、通常、抵抗膜方式のタッチパネルに適用できるが、図５、図６の投影型静電容量方式タッチパネルのセンサ部を形成することができる。
【００４１】
図８は、抵抗膜方式のタッチパネルを概略的に示す断面模式図である。同図に示すように、タッチパネルは、前記の透明導電性フィルム（Ａ）と、下側基板Ａ´とがスペーサーｓを介して対向配置された構造である。
【００４２】
下側基板Ａ´は、他の透明基体（１´）上に他の透明導電性薄膜（２）´が積層された構成である。但し、本発明はこれに限定されず、例えば透明導電性フィルム（Ａ）を下側基板（Ａ´）として使用することも可能である。他の透明基体（１´）の構成材料としては、基本的には、ガラス板や、基体フィルム（５）と同様のものを用いることができる。また、その厚み等についても基体フィルム（５）と同様にすることができる。他の透明導電性薄膜（２´）の構成材料としては、基本的には各種の透明導電性薄膜を用いることができ、また、透明導電性薄膜積層体（２）と同様の構成とすることができる。
【００４３】
スペーサーｓとしては絶縁性のものであれば特に限定されず、従来公知の種々のものを採用することができる。スペーサーｓの製造方法、サイズ、配置位置、数量についても特に限定されない。また、スペーサーｓの形状としては、略球形のものや多角形状のもの等、従来公知の形状を採用することができる。
【００４４】
図８に示すタッチパネルは、透明導電性フィルム（Ａ）側より、入力ペン等にてスペーサーｓの弾性力に抗して押圧打点したとき、透明導電性薄膜積層体（２）、透明導電性薄膜（２´）同士が接触して電気的にｏｎ状態となり、前記押圧を解除すると元のｏｆｆ状態に戻る、透明スイッチ基体として機能する。
【００４５】
前記フィルム基材（１）としては、特に制限されないが、透明性を有する各種のプラスチックフィルムが用いられる。例えば、その材料として、ポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中で特に好ましいのは、ポリエステル系樹脂、ポリカーボネート系樹脂、ポリオレフィン系樹脂である。
【００４６】
前記フィルム基材（１）の厚みは、２〜２００μｍの範囲内であることが好ましく、２〜１２０μｍの範囲内であることがより好ましく、さらには２〜１００μｍであることが好ましい。フィルム基材（１）の厚みが２μｍ未満であると、フィルム基材（１）の機械的強度が不足し、このフィルム基材（１）をロール状にして透明導電性薄膜積層体（２）や、その他、アンダーコート層（３）及び粘着剤層（４）を連続的に形成する操作が困難になる場合がある。
【００４７】
前記フィルム基材（１）には、表面に予めスパッタリング、コロナ放電、火炎、紫外線照射、電子線照射、化成、酸化などのエッチング処理や下塗り処理を施して、この上に設けられる透明導電性薄膜積層体（２）またはアンダーコート層（３）の前記フィルム基材（１）に対する密着性を向上させるようにしてもよい。また、透明導電性薄膜積層体（２）またはアンダーコート層（３）を設ける前に、必要に応じて溶剤洗浄や超音波洗浄などにより除塵、清浄化してもよい。
【００４８】
フィルム基材（１）の透明導電性薄膜積層体（２）を形成する側の面の算術平均粗さＲａは、１．０ｎｍ以下であることが好ましく、０．７ｎｍ以下であることがより好ましく、０．６ｎｍ以下であることがさらに好ましく、０．５ｎｍ以下であることが特に好ましい。フィルム基材（１）の表面粗さを小さくすることによって、透明導電性薄膜積層体（２）を比較的短時間の加熱で結晶化できるとともに、結晶化後の透明導電性薄膜積層体（２）を低抵抗とすることができる。透明基材表面の算術平均粗さＲａの下限値は特に制限されないが、基材をロール状に巻き取る際の巻取り性付与の観点から、０．１ｎｍ以上であることが好ましく、０．２ｎｍ以上であることがより好ましい。なお、算術平均粗さＲａは、原子間力顕微鏡（ＡＦＭ、Ｄｉｇｉｔａｌ  Ｉｎｓｔｒｕｍｅｎｔｓ社  Ｎｏｎｏｓｃｏｐｅ  ＩＶ）を用いて測定される。
【００４９】
一般に、有機高分子成型物からなるフィルムは、生産性やハンドリング性の観点から、フィルム中にフィラー等を含有しているため、表面の算術平均粗さＲａは数ｎｍ以上であることが多い。フィルム基材（１）の表面粗さを前記範囲とする観点からは、フィルム基材（１）の透明導電性薄膜積層体（２）が形成される側の面に、アンダーコート層（３）が形成されていることが好ましい。フィルム基材（１）表面にアンダーコート層（３）が形成されることにより、フィルム基材（１）の表面凹凸が緩和され、表面粗さを小さくすることができる。
【００５０】
４価金属元素の酸化物の含有量が大きいインジウム系複合酸化物の透明導電薄膜は、結晶化し難いが、上記のように、所定の表面粗さを有するフィルム基材（１）を用いた場合には、酸化インジウムまたは４価金属元素の酸化物の含有量が大きい非晶質の第二の透明導電性薄膜（２２）を形成した場合においても、比較的短時間の熱処理で完全結晶化することができる。
【００５１】
図３に示すアンダーコート層（３）は、無機物、有機物または無機物と有機物との混合物により形成することができる。無機材料としては、例えば、無機物として、ＳｉＯＸ（ｘ＝１〜２）、ＭｇＦ2、Ａ１2Ｏ3などが好ましく用いられる。また有機物としてはアクリル樹脂、ウレタン樹脂、メラミン樹脂、アルキド樹脂、シロキサン系ポリマーなどの有機物があげられる。特に、有機物としては、メラミン樹脂とアルキド樹脂と有機シラン縮合物の混合物からなる熱硬化型樹脂を使用するのが望ましい。
【００５２】
アンダーコート層（３）は、上記の材料を用いて、真空蒸着法、スパッタリング法、イオンプレーテフィング法等のドライプロセスとして、またはウェット法（塗工法）などにより形成できる。アンダーコート層（３）は１層でもよく、２層以上の複数層とすることもできる。アンダーコート層（３）の厚み（複数層の場合は各層の厚み）は、通常、１〜３００ｎｍ程度であるのがよい。
【００５３】
フィルム基材（１）には、真空蒸着法、スパッタリング法、イオンプレーティング法等の公知の薄膜形成法により、酸化インジウムまたはインジウム系複合酸化物により、少なくとも２層の透明導電性薄膜からなる透明導電性薄膜積層体（２）を形成する。このような薄膜を形成するための材料としては、上記の薄膜形成法に応じて、適宜選択されるが、通常は、酸化インジウムと４価金属元素の酸化物との焼結体材料が好ましく用いられる。また、反応性スパッタリング法等の薄膜形成法では、金属インジウムと金属スズとを用い、両金属を酸化させながら薄膜を形成することもできる。
【００５４】
前記４価金属元素としては、例えば、スズ、セリウム、ハフニウム、ジルコニウム、チタン等が挙げられる。これらの４価金属元素の酸化物としては、酸化スズ、酸化セリウム、酸化ハフニウム、酸化ジルコニウム、酸化チタン等が挙げられる。前記４価金属元素としては、スズが好適に用いられる。４価金属元素の酸化物としてはスズ酸化物が好適であり、インジウム系複合酸化物としてはインジウム・スズ複合酸化物が好適である。
【００５５】
透明導電性薄膜積層体（２）の製膜に係るスパッタリング法は、ＤＣ電源を用いた標準的なマグネトロンスパッタ法だけでなく、ＲＦスパッタ法、ＲＦ＋ＤＣスパッタ法、パルススパッタ法、デュアルマグネトロンスパッタ法などの種々のスパッタ法を採用できる。
【００５６】
このような透明導電性薄膜の積層による透明導電性薄膜積層体（２）の形成にあたり、上記薄膜形成材料である酸化インジウムと４価金属元素の酸化物との割合（または金属インジウムと４価金属との割合）を選択して、形成される透明導電性薄膜積層体（２）の表面の側から、酸化インジウムまたは｛４価金属元素の酸化物／（４価金属元素の酸化物＋酸化インジウム）｝×１００（％）で表される４価金属元素の酸化物の割合が０を超え６重量％以下のインジウム系複合酸化物の第一の透明導電性薄膜（２１）と、前記第一の透明導電性薄膜（２１）よりも、４価金属元素の酸化物の割合が大きいインジウム系複合酸化物の第二の透明導電性薄膜（２２）を形成し、表面の側に、酸化インジウムまたは４価金属元素の酸化物の含有量が小さいインジウム系複合酸化物を形成する。
【００５７】
前記第一の透明導電性薄膜（２１）は、酸化インジウムまたは前記４価金属元素の酸化物の割合が０を超え５重量％以下のインジウム系複合酸化物であるのが好ましい。表面側の第一の透明導電性薄膜（２１）の４価金属元素の酸化物の含有量を前記割合とすることは、低温かつ短時間の熱処理により結晶化を促進させるうえで好ましい。上記第一の透明導電性薄膜（２１）の４価金属元素の酸化物の割合が６重量％を超えると、結晶化のための熱処理工程に時間がかかる。
【００５８】
また、前記第二の透明導電性薄膜（２２）の４価金属元素の酸化物の割合は、前記第一の透明導電性薄膜（２１）の４価金属元素の酸化物の割合よりも大きい値が採用されるが、第二の透明導電性薄膜（２２）の４価金属元素の酸化物の割合と、前記第一の透明導電性薄膜（２１）の４価金属元素の酸化物の割合との差が、３重量％以上であるのが比抵抗の低下及び結晶化時間の短縮の観点から好ましく、前記４価金属元素の酸化物の割合の差は、さらには３〜３５重量％、さらには３〜２５重量％、さらには５〜２５重量%であるのが好ましい。前記第二の透明導電性薄膜（２２）の４価金属元素の酸化物の割合は、通常、３〜３５重量％であるのが好ましく、さらには３〜２５重量％、さらには５〜２５重量％、さらには７〜２５重量％、さらには８〜２５重量％であるのが好ましい。
【００５９】
前記第一の透明導電性薄膜（２１）の厚みは、透明導電性フィルムの屈曲性を高く維持する観点から、１〜１７ｎｍであり、１〜１２ｎｍであるのが好ましく、さらには１〜６ｎｍであるのが好ましい。また、前記第二の透明導電性薄膜（２２）の厚みは、通常、９〜３４ｎｍであり、９〜２９ｎｍであるのが好ましく、さらには９〜２４ｎｍであるのが好ましい。
【００６０】
上記第一の透明導電性薄膜（２１）と第二の透明導電性薄膜（２２）の各厚みは、それぞれ、上記範囲を採用できるが、比抵抗を低下させるには、第一の透明導電性薄膜（２１）の厚みが、前記第二の透明導電性薄膜（２２）の厚みよりも小さくなるように、上記第一の透明導電性薄膜（２１）と第二の透明導電性薄膜（２２）を形成することが好ましい。前記第一の透明導電性薄膜（２１）の厚みと前記第二の透明導電性薄膜（２２）の厚みの差は、比抵抗を低下させる観点からは１ｎｍ以上であるのが好ましく、さらには１〜３３ｎｍであるのが好ましく、さらには１〜２０ｎｍであるのが好ましい。
【００６１】
図２に示す第三の透明導電性薄膜（２３）は、前記第一の透明導電性薄膜（２１）および前記第二の透明導電性薄膜（２２）とは別に設けられる。第三の透明導電性薄膜（２３）は酸化インジウムまたはインジウム系複合酸化物により形成される。第三の透明導電性薄膜（２３）における、インジウム系複合酸化物の４価金属元素の酸化物の割合は、特に制限されず、０を超え３５重量％以下の範囲から選択することができるが、結晶化時間の短縮の観点から、前記第一の透明導電性薄膜（２１）と同様に、４価金属元素の酸化物の割合は０を超え６重量％以下であるのが好ましく、さらには０を超え５重量％以下であるのが好ましい。また、第三の透明導電性薄膜（２３）の厚みは、通常、１〜１７ｎｍであり、１〜１２ｎｍであるのが好ましく、さらには１〜６ｎｍであるのが好ましい。なお、図２では、第三の透明導電性薄膜（２３）は、フィルム基材（１）の側から、１層が設けられているが、前記第一の透明導電性薄膜（２１）および前記第二の透明導電性薄膜（２２）とは別に複数層を形成することができる。
【００６２】
なお、前記のように透明導電性薄膜積層体（２）の再表面には、前記第一の透明導電性薄膜（２１）を設けることが好ましいが、前記第一の透明導電性薄膜（２１）には、さらに表面側に、本発明に影響を及ぼさない層を設けることもできる（図示せず）。
【００６３】
前記透明導電性薄膜積層体（２）は、前記のとおり、前記第一の透明導電性薄膜（２１）および前記第二の透明導電性薄膜（２２）を有するものであるが、前記透明導電性薄膜積層体（２）の全体厚みは、３５ｎｍ以下にすることが高透過率を具備させる観点から好ましく、さらには３０ｎｍ以下であるのが好ましい。
【００６４】
また前記透明導電性薄膜積層体（２）の全体の厚みに対する、前記第一の透明導電性薄膜（２１）の厚みの割合が１〜４５％であるように設計することが、比抵抗を小さくするうえで好ましい。前記第一の透明導電性薄膜（２１）の厚みの割合は１〜３０％であることが好ましく、さらには１〜２０％であることが好ましい。
【００６５】
スパッタ製膜に用いられるスパッタターゲットは、透明導電性薄膜積層体（２）の各薄膜に応じて、酸化インジウムまたはインジウム系複合酸化物が選択される。またインジウム系複合酸化物は、４価金属元素の酸化物の含有量が制御される。このようなターゲットを用いたスパッタ製膜は、高真空に排気したスパッタ装置内に、不活性ガスであるアルゴンガスを導入して行う。スパッタターゲットとして、インジウムまたはインジウム・４価金属（例えばインジウム−スズ）のメタルターゲットを用いる場合には、アルゴンガスとともに酸素ガス等の酸化剤を導入して、反応性スパッタ製膜を行う。また、酸化インジウムまたはインジウム系複合酸化物の酸化物ターゲットが用いられる場合であっても、アルゴンガスに加えて酸素ガス等を導入してもよい。
【００６６】
製膜雰囲気中の水分子の存在は、製膜中に発生するダングリングボンドを終結させ、酸化インジウムまたはインジウム系複合酸化物の結晶成長を妨げるため、製膜雰囲気中の水の分圧は小さいことが好ましい。製膜時の水の分圧は、アルゴンガスの分圧に対して０．１％以下であることが好ましく、０．０７％以下であることがより好ましい。また、製膜時の水の分圧は、２×１０−４Ｐａ以下であることが好ましく、１．５×１０−４Ｐａ以下であることがより好ましく、１×１０−４Ｐａ以下であることが好ましい。製膜時の水分圧を上記範囲とするためには、製膜開始前にスパッタ装置内を、水の分圧が上記範囲となるように２×１０−４Ｐａ以下、好ましくは１．５×１０−４Ｐａ以下、より好ましくは１×１０−４Ｐａ以下となるまで排気して、装置内の水分や基材から発生する有機ガスなどの不純物を取り除いた雰囲気とすることが好ましい。
【００６７】
スパッタ製膜時の基材温度は、１００℃を超えることが好ましい。基材温度を１００℃よりも高くすることにより、４価金属の原子含有量が大きいインジウム系複合酸化物の膜であっても、後述する熱処理工程におけるインジウム系複合酸化物の膜の結晶化が促進され易くなり、さらには、低抵抗の結晶性の透明導電性薄膜積層体（２）が得られる。このように、非晶質の透明導電性薄膜積層体（２）を加熱して結晶化した際に、低抵抗膜の結晶性の透明導電性薄膜積層体（２）とする観点からは、基材温度は１２０℃以上であることがより好ましく、１３０℃以上であることがさらに好ましく、１４０℃以上であることが特に好ましい。また、基材への熱的ダメージを抑制する観点からは、基材温度は２００°以下が好ましく、１８０℃以下がより好ましく、１７０℃以下がさらに好ましく、１６０℃以下が特に好ましい。
【００６８】
なお、本明細書において、「基材温度」とは、スパッタ製膜時の基材の下地の設定温度である。例えば、ロールスパッタ装置により連続的にスパッタ製膜を行う場合の基材温度とは、スパッタ製膜が行われるキャンロールの温度である。また、枚葉式（バッチ式）でスパッタ製膜を行う場合の基材温度とは、基材を載置するための基材ホルダーの温度である。
【００６９】
本発明の透明導電性フィルムは、透明導電性薄膜積層体（２）の表面の側から、上記のように酸化インジウムまたは４価金属元素の酸化物が特定割合のインジウム系複合酸化物の第一の透明導電性薄膜（２１）、および前記第一の透明導電性薄膜（２１）よりも、４価金属元素の酸化物の割合が大きいインジウム系複合酸化物の前記第二の透明導電性薄膜（２２）を有するものであり、透明導電性薄膜積層体（２）は結晶質膜である。当該結晶性の透明導電性薄膜積層体（２）は、非晶質性の透明導性薄膜を順次形成したのち、適宜の熱処理を施して、非晶質性の透明導電性薄膜積層体（２）を結晶化させることにより、結晶質膜とすることができる。熱処理の方法は、公知の方法に準じて、例えば、赤外線ヒーター、熱風循環式オーブン等の加熱方式を用いて行うことができる。その際、熱処理温度は、フィルム基材に許容される温度として、１５０℃以下の温度とされるが、本発明ではこのような低温で短時間の熱処理にて十分に結晶化させることが可能である。具体的には、１５０℃で２時間以内の熱処理を施すことにより、良好な結晶質膜を形成することができる。
【００７０】
熱処理工程における加熱温度は、１２０℃〜１５０℃であることが好ましく、１２５℃〜１５０℃であることがより好ましく、１３０℃〜１５０℃であることがさらに好ましい。また、加熱時間は６０分間未満を満足することができ、さらには４５分間以下を満足することができ、結晶化時間の短縮化を図ることができる。加熱温度および加熱時間を適宜に選択することにより、生産性や品質面での悪化を伴うことなく、完全結晶化した膜に転化できる。なお、非晶質性の透明導電性薄膜積層体（２）を完全結晶化する観点において、加熱時間は３０分以上であることが好ましい。
【００７１】
なお、透明導電性フィルムを投影型静電容量方式のタッチパネルや、マトリックス型の抵抗膜方式タッチパネル等に用いる場合、透明導電性薄膜積層体（２）が所定形状（例えば短冊状）にパターン化される場合があるが、熱処理により酸化インジウムまたはインジウム系複合酸化物の膜が結晶化されると、酸によるエッチング加工が難しくなる。一方、熱処理前の非晶質の酸化インジウムまたはインジウム系複合酸化物の膜は容易にエッチング加工が可能である。そのため、エッチングにより透明導電性薄膜積層体（２）をパターン化する場合は、透明導電性薄膜積層体（２）を製膜後、熱処理工程の前にエッチング加工を行うことが好ましい。
【００７２】
前記フィルム基材（１）の他方の面には、透明な粘着剤層（４）を設けることができる。透明な粘着剤層（４）としては、透明性を有するものであれば特に制限なく使用できる。具体的には、例えば、アクリル系ポリマー、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のゴム系などのポリマーをベースポリマーとするものを適宜に選択して用いることができる。特に、光学的透明性に優れ、適度な濡れ性、凝集性及び接着性等の粘着特性を示し、耐候性や耐熱性等にも優れるという点からは、アクリル系粘着剤が好ましく用いられる。
【００７３】
この粘着剤層（４）は、そのクッション効果により、フィルム基材（１）の一方の面に設けられた透明導電性薄膜積層体（２）の耐擦傷性やタッチパネル用としての打点特性、いわゆるペン入力耐久性および面圧耐久性を向上させる機能を有する。この機能をより良く発揮させる観点から、粘着剤層（４）の弾性係数を１〜１００Ｎ／ｃｍ２の範囲、厚みを１μｍ以上、通常５〜１００μｍの範囲に設定するのが望ましい。
【００７４】
また、粘着剤層（４）の厚みが１μｍ未満となると、そのクッション効果が期待できないため、透明導電性薄膜積層体（２）の耐擦傷性やタッチパネル用としてのペン入力耐久性および面圧耐久性を向上させることが困難になる傾向がある。その一方、厚くしすぎると、透明性を損なったり、粘着剤層（４）の形成や、貼り合わせ作業性、更にコストの面でも好結果を得にくい。
【実施例】
【００７５】
以下、本発明に関し実施例を用いて詳細に説明するが、本発明はその要旨を超えない限り、以下の実施例に限定されるものではない。また、各例中、部は特記がない限りいずれも重量基準である。
【００７６】
（算術平均粗さ）
原子間力顕微鏡（ＡＦＭ  Ｄｉｇｉｔａｌ  Ｉｎｓｔｒｕｍｅｎｔｓ社  Ｎａｎｓｃｏｐｅ  ＩＶ」）を用いて測定した。
【００７７】
実施例１
厚みが２３μｍのポリエチレンテレフタレートフィルム（以下、ＰＥＴフィルムという）からなるフィルム基材の一方の面に、アンダーコート層として、メラミン樹脂：アルキド樹脂：有機シラン縮合物の重量比２：２：１の熱硬化型樹脂を厚みが３０ｎｍとなるように形成した。アンダーコート層表面の算術平均粗さＲａは、０．５ｎｍであった。
【００７８】
このアンダーコート層上に、アルゴンガス８０体積％と酸素ガス２０体積％とからなる０．４Ｐａの雰囲気中で、酸化インジウム９０％−酸化スズ１０％の焼結体材料を用いた反応性スパッタリング法により、厚みが２０ｎｍのインジウム・スズ複合酸化物からなる透明導電性薄膜を形成した。製膜に際しては、スパッタ装置内を製膜時の水の分圧が、８．０×１０−５Ｐａとなるまで排気した後、アルゴンガスおよび酸素ガスを導入し、基材温度１４０℃、水分圧が８．０×１０−５Ｐａの雰囲気にて製膜を行った。この時の水の分圧は、アルゴンガスの分圧に対して０．０５％であった。この透明導電性薄膜が、図１の最表面から第２層目の第二の透明導電性薄膜（２２）に対応する。
【００７９】
また、上記第２層目の透明導電性薄膜上に、さらに酸化インジウムの焼結体材料を用いた反応性スパッタリング法により、厚みが５ｎｍのインジウム・スズ複合酸化物からなる透明導電性薄膜を形成した。製膜に際しては、スパッタ装置内を製膜時の水の分圧が、８．０×１０−５Ｐａとなるまで排気した後、アルゴンガスおよび酸素ガスを導入し、基材温度１４０℃、水分圧が８．０×１０−５Ｐａの雰囲気にて製膜を行った。この時の水の分圧は、アルゴンガスの分圧に対して０．０５％であった。この透明導電性薄膜が、図１の最表面から第１層目の第一の透明導電性薄膜（２１）に対応する。
【００８０】
このように第１層目および第２層目の非晶質の透明導電性薄膜を有する透明導電性薄膜積層体を形成して透明導電性フィルムを作製した。次いで、当該透明導電性フィルムを、熱風循環式オーブンにて１４０℃での熱処理を施して上記透明導電性薄膜積層体を結晶化させた。
【００８１】
実施例２〜７、９〜１３
実施例１において、第１層目および第２層目の透明導電性薄膜の形成に用いた、酸化インジウム−酸化スズの焼結体材料における酸化スズの割合、各層の厚みを表１に示すように変えたこと以外は実施例１と同様にして、透明導電性フィルムを作製した。また実施例１と同様にして透明導電性薄膜積層体を結晶化させた。なお、表１中の酸化スズの割合は、各層形成において、スパッタターゲットに用いた酸化インジウムまたはインジウム・スズ複合酸化物における酸化スズの割合である。酸化スズの割合が「０％」は、酸化インジウムを用いた場合である。また透明導電性薄膜の厚みは、結晶化前の厚みである。酸化スズの割合、透明導電性薄膜の厚みは、結晶化後においても同様の値と考えられる。
【００８２】
実施例８
実施例１と同様にして、フィルム基材の一方の面にアンダーコート層を形成した。このアンダーコート層上に、アルゴンガス８０体積％と酸素ガス２０体積％とからなる０．４Ｐａの雰囲気中で、酸化インジウム９７％−酸化スズ３％の焼結体材料を用いた反応性スパッタリング法により、厚みが３ｎｍのインジウム・スズ複合酸化物からなる透明導電性薄膜を形成した。製膜に際しては、スパッタ装置内を製膜時の水の分圧が、８．０×１０−５Ｐａとなるまで排気した後、アルゴンガスおよび酸素ガスを導入し、基材温度１４０℃、水分圧が８．０×１０−５Ｐａの雰囲気にて製膜を行った。この時の水の分圧は、アルゴンガスの分圧に対して０．０５％であった。この透明導電性薄膜が、図２の最表面から第３層目の第三の透明導電性薄膜（２３）に対応する。
【００８３】
また、上記第３層目の透明導電性薄膜上に、さらに酸化インジウム９０％−酸化スズ１０％の焼結体材料を用いた反応性スパッタリング法により、厚みが１９ｎｍのインジウム・スズ複合酸化物からなる透明導電性薄膜を形成した。製膜に際しては、スパッタ装置内を製膜時の水の分圧が、８．０×１０−５Ｐａとなるまで排気した後、アルゴンガスおよび酸素ガスを導入し、基材温度１４０℃、水分圧が８．０×１０−５Ｐａの雰囲気にて製膜を行った。この時の水の分圧は、アルゴンガスの分圧に対して０．０５％であった。この透明導電性薄膜が、図２の最表面から第２層目の第二の透明導電性薄膜（２２）に対応する。
【００８４】
また、上記第２層目の透明導電性薄膜上に、さらに酸化インジウム９７％−酸化スズ３％の焼結体材料を用いた反応性スパッタリング法により、厚みが３ｎｍのインジウム・スズ複合酸化物からなる透明導電性薄膜を形成した。製膜に際しては、スパッタ装置内を製膜時の水の分圧が、８．０×１０−５Ｐａとなるまで排気した後、アルゴンガスおよび酸素ガスを導入し、基材温度１４０℃、水分圧が８．０×１０−５Ｐａの雰囲気にて製膜を行った。この時の水の分圧は、アルゴンガスの分圧に対して０．０５％であった。この透明導電性薄膜が、図２の最表面から第１層目の第一の透明導電性薄膜（２１）に対応する。
【００８５】
このように第１層目、第２層目および第３層目の非晶質の透明導電性薄膜を有する透明導電性薄膜積層体を形成して透明導電性フィルムを作製した。次いで、当該透明導電性フィルムを、熱風循環式オーブンにて１４０℃での熱処理を施して上記透明導電性薄膜積層体を結晶化させた。
【００８６】
比較例１
実施例１と同様にして、フィルム基材の一方の面にアンダーコート層を形成した。このアンダーコート層上に、アルゴンガス８０体積％と酸素ガス２０体積％とからなる０．４Ｐａの雰囲気中で、酸化インジウム９０％−酸化スズ１０％の焼結体材料を用いた反応性スパッタリング法により、厚みが２５ｎｍのインジウム・スズ複合酸化物からなる非晶質の透明導電性薄膜を形成した。次いで、次いで、当該透明導電性フィルムを、熱風循環式オーブンにて１５０℃での熱処理を施して上記透明導電性薄膜積層体を結晶化させた。
【００８７】
比較例２〜５
実施例１において、第１層目および第２層目の透明導電性薄膜の形成に用いた酸化インジウム−酸化スズの焼結体材料における酸化スズの割合、各層の厚みを表１に示すように変えたこと以外は実施例１と同様にして、非晶質の透明導電性フィルムを作製した。また実施例１と同様にして透明導電性薄膜積層体を結晶化させた。結晶化時間を表１に示す。
【００８８】
（評価）
実施例および比較例で得られた透明導電性フィルムについて下記の評価を行なった。結果を表１に示す。
【００８９】
＜各層の厚み＞
フィルム基材の厚みは、ミツトヨ製マイクロゲージ式厚み計にて測定を行った。アンダーコート層、透明導電性薄膜の厚みは、大塚電子（株）製の瞬間マルチ測光システムであるＭＣＰＤ２０００（商品名）を用い、干渉スペクトルよりの波形を基礎に算出した。
【００９０】
＜結晶化時間＞
各例において、透明導電性薄膜（積層体）が結晶化するまでの時間（分間）を測定した。透明導電性薄膜（積層体）の結晶化は、熱風循環式オーブンにより１４０℃の加熱を行い、下記の「抵抗値の変化（低下）の完了確認」と「エッチング試験」により判定した。
「抵抗値の変化（低下）の完了確認」：熱風循環式オーブンにて１４０℃で加熱し、３０分間毎に表面抵抗値を測定した。結晶化に伴い表面抵抗値が低下し、完了すると表面抵抗値が一定となるため、表面抵抗値が一定となる時間で結晶化時間の確認を行った。
「エッチング試験」：透明導電性薄膜積層体を５重量％濃度の塩酸に１５分間浸漬し、１５ｍｍ離間した２点間の抵抗値（Ω）をテスター（カスタム社製，製品名「デジタルテスタ（Ｍ−０４）」，測定限界値２ＭΩ）にて測定し、透明導電性薄膜（積層体）が結晶化しているか否かの判定を行った。抵抗値が検出された場合、透明導電性薄膜（積層体）が結晶化していると判定した。
【００９１】
＜表面抵抗＞
４端子法を用いて、各透明導電性フィルムの透明導電性薄膜の表面抵抗（Ω／□）を測定した。
【００９２】
＜比抵抗＞
蛍光Ｘ線分析装置（リガク社製）にて、透明導電性薄膜（積層体）の膜厚を測定し、前記表面抵抗と膜厚から比抵抗を算出した。
【００９３】
【表１】
2012114070.tif 000003
【００９４】
実施例は比較例に比べて結晶化時間が短いことが認められる。また、実施例において、第一の透明導電性薄膜（２１）の厚みを、第二の透明導電性薄膜（２２）の厚みよりも薄くなるように制御することで、表面抵抗値、比抵抗を小さくすることができることが認められる。
【符号の説明】
【００９５】
１  フィルム基材
２  透明導電性薄膜積層体
３  アンダーコート層
４  粘着剤層
５  基体フィルム
６  樹脂層（ハードコート層）
Ａ  透明導電性フィルム
【図１】
2012114070.tif 000004
【図２】
2012114070.tif 000005
【図３】
2012114070.tif 000006
【図４】
2012114070.tif 000007
【図５】
2012114070.tif 000008
【図６】
2012114070.tif 000009
【図７】
2012114070.tif 000010
【図８】
2012114070.tif 000011